(57)【要約】【課題】低硬度・低比重の材料を木質基材として使用することができ、製造の手間が少なく、かつ、防音性能と歩行感とを両立させた防音床材を提供する。【解決手段】防音床材１０を、０．２以上０．４以下の比重を有する板状の木質基材１２と、木質基材１２の上面に設けられた、木質基材１２よりも硬度が高い表面強化層１３と、木質基材１２の下面に取り付けられた緩衝材１４とで構成することにより、上記課題を解決することができる。【選択図】図１
2011074609.tif 000002
【特許請求の範囲】
【請求項１】
０．２以上０．４以下の比重を有する板状の木質基材と、
前記木質基材の上面に設けられた、前記木質基材よりも硬度が高い表面強化層と、
前記木質基材の下面に取り付けられた緩衝材とを備えていることを特徴とする防音床材。
【請求項２】
前記木質基材の下面には溝が形成されていることを特徴とする請求項１に記載の防音床材。
【請求項３】
前記木質基材における１の側面木口には、雄実が設けられており、前記木質基材における前記１の側面木口とは反対側の側面木口には、雌実が設けられていることを特徴とする請求項１または２に記載の防音床材。
【発明の詳細な説明】
【技術分野】
【０００１】
本発明は、防音性能と歩行感とを両立させた防音床材に関する。
【背景技術】
【０００２】
歩行時等の振動音がスラブに伝達するのを防止する防音床材として、木質基材の下面（防音床材が設置されたときに下側に向く面）に弾力性のある緩衝材を貼着したものが知られている。
【０００３】
このような防音床材において、その厚さが一定の場合、緩衝材の厚さを増して防音床材全体としての硬度を低くすると防音性能は向上するが、その反面、歩行者が防音床材に体重をかけたときにおける当該防音床材の撓みが大きくなり歩行感が悪化してしまう。
【０００４】
このように「防音性能」および「歩行感」という、相反する要求を両立させることを目的とした防音床材１が特許文献１に開示されている。この防音床材１は、図３に示すように、木質基材２と、木質基材２の下面に貼着された第１緩衝材３と、第１緩衝材３の裏面に貼着された、第１緩衝材３よりも硬度の低い第２緩衝材４とで構成されている。
【０００５】
この防音床材１によれば、第１緩衝材３だけでなく、当該第１緩衝材３よりも硬度の低い第２緩衝材４を併用することにより、防音性能を向上させることができ、かつ、硬度の低い第２緩衝材４のみで振動を緩衝させる場合に比べ、防音床材１全体としての硬度が過度に低くなって歩行感が悪化するのを避けることができる。
【先行技術文献】
【特許文献】
【０００６】
【特許文献１】特開２００８−１３９３０号公報
【発明の概要】
【発明が解決しようとする課題】
【０００７】
しかしながら、上述した防音床材１では、２種類の緩衝材（第１緩衝材３および第２緩衝材４）を木質基材２に貼着一体化させなければならないことから製造に手間がかかっていた。また、硬度の低い第２緩衝材４を使用していることから、木質基材２には高硬度・高比重の材料を用いて防音床材１全体としての硬度を高める必要があり、当該木質基材２に軽量で加工性の良い低硬度・低比重の材料を使用できないという問題があった。
【０００８】
本発明は、このような従来技術の問題点に鑑みて開発されたものである。それゆえに本発明の主たる課題は、低硬度・低比重の材料を木質基材として使用することができ、製造の手間が少なく、かつ、防音性能と歩行感とを両立させた防音床材を提供することにある。
【課題を解決するための手段】
【０００９】
請求項１に記載した発明は、「０．２以上０．４以下の比重を有する板状の木質基材１２と、
前記木質基材１２の上面に設けられた、前記木質基材１２よりも硬度が高い表面強化層１３と、
前記木質基材１２の下面に取り付けられた緩衝材１４とを備えていることを特徴とする防音床材１０」である。
【００１０】
本発明の防音床材１０によれば、木質基材１２の上面（防音床材１０が設置されたときに上側に向く面）に当該木質基材１２よりも硬度が高い表面強化層１３が設けられていることから、低硬度・低比重（０．２以上０．４以下）の材料を木質基材１２に使用して防音床材１０を軽量化しつつ、防音床材１０全体の硬度が過度に低下して良好な歩行感が阻害されるのを回避することができる。
【００１１】
また、低硬度・低比重の材料を使用することによって木質基材１２の振動吸収能力を高めることができることから、上述した従来の防音床材１のように２種類の緩衝材を貼着する必要がなくなり、製造の手間を少なくすることができる。
【００１２】
また、木質基材１２について上記範囲の比重が最適である理由は以下の通りである。すなわち、比重が０．２より小さい場合、木質基材１２はさらに軽くなって取扱いが容易になる反面、床材として要求される基材強度が得られなくなり、逆に比重が０．４を超えると硬度が大きくなりすぎて可撓性に乏しくなり、防音床材１０をスラブに載置したときに木質基材１２がスラブ表面の起伏に対応することができずに馴染みが悪くなって歩行感が悪くなるとともに防音性能も低下するからである。さらに、表面強化層１３が設けられていることにより、木質基材１２の表面に傷や凹みが生じ難いという効果もある。
【００１３】
請求項２に記載した発明は、請求項１の防音床材１０に関し、「前記木質基材１２の下面には溝２０が形成されている」ことを特徴とする。
【００１４】
木質基材１２の下面に溝２０を設けることにより、当該溝２０と直交する方向に木質基材１２の可撓性が大きくなり、緩衝材１４とともにスラブ表面の起伏への馴染みが良くなるので施工性が向上するだけでなく、緩衝材１４とスラブ表面との間において、歩いたときに不快感を与える原因となる隙間が不所望に生じないことから歩行感を向上させることができる。
【００１５】
請求項３に記載した発明は、請求項１または請求項２の防音床材１０に関し、「前記木質基材１２における１の側面木口１２ａには、雄実２２が設けられており、前記木質基材１２における前記１の側面木口１２ａとは反対側の側面木口１２ｂには、雌実２４が設けられている」ことを特徴とする。
【００１６】
木質基材１２の側面木口１２ａ、１２ｂに雄実２２および雌実２４を設けることにより、複数の防音床材１０を互いに隣接させて配置したとき、隣接する防音床材１０同士を雄実２２および雌実２４で接合させることができる。これにより、防音床材１０同士の接合部付近を踏みつけたときに、踏みつけられた防音床材１０だけでなくこれに隣接する防音床材１０も一緒に沈み込むことから、当該接合部に段差が発生して人がつまずいたり、見栄えが悪くなるのを回避することができる。
【発明の効果】
【００１７】
本発明の防音床材によれば、低硬度・低比重の材料を木質基材として使用することができ、製造の手間が少なく、かつ、防音性能と歩行感とを両立させた防音床材を提供することができる。
【図面の簡単な説明】
【００１８】
【図１】本発明の防音床材を示す斜視図である。
【図２】本発明の防音床材を示す断面図である。
【図３】従来技術を示す図である。
【発明を実施するための形態】
【００１９】
本発明が適用された防音床材１０について、図１（斜視図）および図２（断面図）を用いて詳細に説明する。
【００２０】
防音床材１０は、木質基材１２と、表面強化層１３と、緩衝材１４と、必要に応じて取り付けられる表面化粧材１６とを備えている。
【００２１】
木質基材１２は、比重が０．２以上０．４以下といった低比重の木質材で形成されており、このような木質材としては、ファルカタやアカシアマンギューム等の低硬度の植林木合板基材を挙げることができる。
【００２２】
木質基材１２の比重が上記範囲である理由は、比重が０．２より小さい場合、木質基材１２はさらに軽くなって取扱いが容易になる反面、床材として要求される硬度が得られないからであり、逆に、比重が０．４を超えると硬度が大きくなりすぎて可撓性に乏しくなり、防音床材１０をスラブに載置したときに木質基材１２がスラブ表面の起伏に対応することができずに馴染みが悪くなって歩行感が悪くなるとともに防音性能も低下するからである。木質基材１２の厚さは特に限定されるものではないが、生産性に鑑みると９〜１５ｍｍ程度の厚さが好適である。
【００２３】
表面強化層１３は、木質基材１２の表面に形成された、木質基材１２よりも高い硬度を有する層であり、例えば、熱硬化性樹脂含浸紙を木質基材１２の表面に貼着硬化して形成したり、あるいは、木質基材１２の表面に合成樹脂液を塗布した後、当該表面に０．１ｍｍ以上の厚さを有する繊維質シートを載置して当該繊維質シートに前記合成樹脂液を含浸させ、然る後、合成樹脂液が含浸された繊維質シートを木質基材１２の上面（防音床材１０が設置されたときに上側に向く面）側から加熱加圧することにより、合成樹脂液を硬化させるとともに木質基材１２の表面に接着させて形成することができる。もちろん、木質基材１２の表面に上記繊維質シートを載置した後でこの繊維質シートの表面に合成樹脂液を塗布して繊維質シートに合成樹脂液を含浸させ、然る後、上述の加熱加圧を行う等、別の方法で表面強化層１３を形成してもよい。
【００２４】
なお、木質基材１２の下面（防音床材１０が設置されたときに下側に向く面）に、当該木質基材１２の幅方向に延びる複数の溝２０を設けてもよい（もちろん、溝２０を長手方向に形成してもよいし、幅方向および長手方向の両方に形成してもよい。）。このような溝２０を設けることにより、当該溝２０と直交する方向に木質基材１２の可撓性が大きくなり、緩衝材１４とともにスラブ表面の起伏への馴染みが良くなるので施工性が向上するだけでなく、緩衝材１４とスラブ表面との間において、歩いたときに不快感を与える原因となる隙間が不所望に生じないことから歩行感が向上する。
【００２５】
もちろん、溝２０の本数や幅、深さ等は特に限定されるものではなく、要求される防音性能、木質基材１２の比重等の要素に応じて設定されるものであるが、一例を挙げると、９００ｍｍ長さの木質基材１２であれば、１０ｍｍピッチで４０〜７０本の溝２０が設けられる。
【００２６】
また、木質基材１２における１の側面木口１２ａに雄実２２（おさね）を設け、１の側面木口１２ａとは反対側の側面木口１２ｂに雌実２４（めさね）を設けてもよい（あるいは、１の側面木口１２ａおよびこれに隣接する側面木口に雄実２２を設け、雄実２２を設けた側面木口とは反対側の側面木口にそれぞれ雌実２４を設けてもよい。）。このように雄実２２および雌実２４を設けることにより、複数の防音床材１０を互いに隣接させて配置したとき、隣接する防音床材１０同士を雄実２２および雌実２４で接合させることができる。これにより、特に雌実２４の下側（雌下）を木質基材１２内に設けることで（すなわち、雌実２４を木質基材１２内に形成することで）、防音床材１０同士の接合部付近を踏みつけたとしても、踏みつけられた防音床材１０だけでなく、これに隣接する防音床材１０も一緒に沈み込むことから、当該接合部に段差が発生して人がつまずいたり、見栄えが悪くなるのを回避することができる。
【００２７】
緩衝材１４は、木質基材１２の下面に取り付けられた、弾力性と衝撃吸収性とを有する板状材であり、その材質として、発泡ウレタンフォーム、発泡スチレン、発泡フェノール等の合成樹脂、不織布、ゴム等を挙げることができる。本実施例では、後述のように、発泡ウレタンフォームが緩衝材１４として、木質基材１２の下面に接着剤や両面テープ等で貼着されている。
【００２８】
表面化粧材１６は、木質基材１２の上面に対して、接着剤や両面テープ等で一体的に貼着された化粧シートあるいは突き板等の板材であり、防音床材１０の見栄えを向上させるとともに、当該防音床材１０の反りを軽減する役割を有する。木質基材１２の上面には、上述のように、合成樹脂を含浸することによって表面強化層１３が形成されているので、木質基材１２に直接貼着される場合に比べて上記接着剤等との親和性が良くなり、表面化粧材１６は、当該表面強化層１３に対して高い密着性をもって強固に貼着される。
【００２９】
本実施例の防音床材１０によれば、木質基材１２の上面に当該木質基材１２よりも硬度が高い表面強化層１３が設けられていることから、低硬度・低比重の材料を木質基材１２に使用して防音床材１０を軽量化しつつ、防音床材１０全体の硬度が過度に低下して当該防音床材１０全体がフワフワと撓り、良好な歩行感が阻害されるのを回避することができる。
【００３０】
また、低硬度・低比重の材料を使用することによって木質基材１２の振動吸収能力を高めることができることから、上述した従来の防音床材１のように２種類の緩衝材を貼着する必要がなくなり、製造の手間を少なくすることができる。さらに、表面強化層１３が設けられていることにより、木質基材１２の表面に傷や凹みが生じ難く、かつ、木質基材１２の上面に突板等の表面化粧材１６を貼る場合に当該突板等や接着剤からの水分が低硬度・低比重の木質基材１２に浸透し、防音床材１０の製造工程において加熱圧縮を受けたときに当該水分が蒸発膨張して木質基材１２がパンクするのを回避できるという効果もある。
【実施例】
【００３１】
比重０．３３、厚さ９ｍｍのファルカタ合板を木質基材１２として使用し、当該木質基材１２の表面に、メラミンを主成分とする水性合成樹脂液を固形分で２３７ｇ／ｍ2塗布した後、密度０．５ｇ／ｃｍ3（秤量１１５ｇ／ｍ2）、厚さ０．２２ｍｍの樹脂含浸用紙（＝繊維質シート）を木質基材１２の表面に載置した。然る後、当該木質基材１２の表面を、ホットプレスを用いて１３０℃、３ｋｇｆ／ｃｍ2の条件下で４０秒間加熱加圧し、引き続いて１３０℃、１０ｋｇｆ／ｃｍ2の条件下で８０秒間加熱加圧することにより、水性合成樹脂液を含浸させた樹脂含浸用紙を硬化させるとともに、木質基板１２の表面に接着させて木質基材１２の表面に表面強化層１３を形成した。
【００３２】
また、木質基材１２の下面には、切削加工により、１０ｍｍピッチで幅１．２ｍｍ深さ６ｍｍの溝２０を４４本設けるとともに、木質基材１２の側面木口１２ａ、１２ｂには、雄実２２および雌実２４を形成した。次いで、厚さ４．５ｍｍの発泡ウレタンフォームの板材を緩衝材として用意し、木質基材１２の下面に接着剤で貼着することにより、実施例試材を得た。
【比較例】
【００３３】
比重０．６０、厚さ９ｍｍのカポール合板を木質基材とし、上記実施例と同様、表面に表面強化層を設けた。また、木質基材の側面木口には、雄実および雌実を形成した。また、厚さ５ｍｍの不織布を緩衝材１４として木質基材１２の下面に接着剤で貼着し、比較例試材を得た。
【００３４】
上記実施例および比較例の試材について、ＪＩＳ  Ａ  １４４０に準じて軽量床衝撃音レベル（低減量）を測定した結果を表１に示す。このように、比重の低い木質基材１２を使用した実施例試材であっても、比較例試材のように高比重の木質基材を使用したものと同程度の防音性能を有していることがわかる。
【００３５】
【表１】
2011074609.tif 000003
【符号の説明】
【００３６】
１０…防音床材
１２…木質基材
１３…表面強化層
１４…緩衝材
１６…表面化粧材
２０…溝
２２…雄実
２４…雌実
【図１】
2011074609.tif 000004
【図２】
2011074609.tif 000005
【図３】
2011074609.tif 000006